폴리 에틸렌옥사이드 및 LiTFSI 를 Acetonitrile 용매 에 85 %: 15 % 중량 비 로 혼합 하 고 SiO 2 세라믹 분말 을 10 wt % 넣 고 24 시간 혼합 한 슬러리 를 유리판 에 캐스팅 후 건조 하 여 두께 100 um 의 폴리머 멤 브레인 을 제조 하 였 다 . 산화물 고체 전해질 코팅 액 은 LiNbO 3 고체 전해질 코팅 액 을 사용 하 였 다 . 상기 LiNbO 3 고체 전해질 코팅 액 은 Li metal 을 에탄올 에 넣 은 뒤 용해 하 여 Lithium ethoxide 제작 하 였 다 . 그 다음 Lithium ethoxide 에 Nb 2 ( OC 2 H 5 ) 10 를 LiNbO 3 화학 양론 비 Li : Nb = 1 : 1 mol % 에 맞춰 넣 어 제조 하 였 다 .